(57)【要約】【目的】輝度性能に優れ、且つ広い視野をそなえた映写用スクリーンを提供する。【構成】支持体上にアルミニウム箔をそのマット面側を上にして積層し、該アルミニウム箔のマット面に、無機粒子を１〜５０％配合した合成樹脂層を設けたことを特徴とする。【選択図】なし【特許請求の範囲】
【請求項１】
支持体上にアルミニウム箔をそのマット面側を上にして積層し、該アルミニウム箔のマット面側に、無機粒子を１〜５０％（重量％、以下同じ）配合した合成樹脂層を設けたことを特徴とする映写用スクリーン。
【請求項２】
前記合成樹脂層にさらに合成樹脂コート層を積層したことを特徴とする請求項１記載の映写用スクリーン。
【請求項３】
前記合成樹脂層が０．５〜１０ｇ／ｍ２で設けられていることを特徴とする請求項１または２記載の映写用スクリーン。
【請求項４】
前記無機粒子の粒径が０．１〜５．０μｍであることを特徴とする請求項１〜３のいずれかに記載の映写用スクリーン。
【請求項５】
前記無機粒子がＳｉＯ２であることを特徴とする請求項１〜４のいずれかに記載の映写用スクリーン。
【請求項６】
前記合成樹脂コート層が透明であることを特徴とする請求項１〜５のいずれかに記載の映写用スクリーン。
【請求項７】
前記合成樹脂コート層が着色されていることを特徴とする請求項１〜５のいずれかに記載の映写用スクリーン。
【請求項８】
前記合成樹脂コート層の上に水性ペン等で書いたり消したり出来るフィルムを貼り合せホワイトボードとしても使用できることを特徴とする請求項１〜７の映写用スクリーン。
【発明の詳細な説明】
【技術分野】
【０００１】
本発明は、映写用スクリーン、詳しくは、輝度性能に優れ、且つ視野角が広く、フロント映写タイプのテレビ、プロジェクター、ＯＨＰなどのスクリーンとして好適に使用することができ、また、付加機能としてその表面に特殊フィルムを積層しホワイトボード兼用としても使用することができる映写用スクリーンに関する。
【背景技術】
【０００２】
基材に白色塗料を吹き付けた一般的なスクリーンに対して、輝度性能を向上させたスクリーンとして、ＰＥＴフィルムからなる支持体上にアルミニウム箔からなる反射層を設けた映写用スクリーンが提案されている。（例えば、特許文献１参照）
【０００３】
映写用スクリーンにおいては、スクリーンを横または上下から斜めに見た場合に、正面から見た場合と同じように見えるかどうかが重要であり、通常、スクリーンのトップゲイン（白色版に光を照射した場合における白色板の輝度（ｃｄ／ｍ２）を１としたときの比）に対して、この値がスクリーンに対して見る角度位置により大きく変わらないものが視野角が広いと言われ、トップゲインの値が少し斜めから見ただけで大きく変わってしまい見難くなるものは視野角が狭いと言われる。
【０００４】
従来、アルミニウム箔を用いた映写用スクリーンにおいては、一般に、視野角が狭いと言う難点があり、また、投影機の光を反射するホットポイントが発生するとう問題もある。
【特許文献１】特開２０００−３０５１７７号公報
【発明の開示】
【発明が解決しようとする課題】
【０００５】
発明者らは、アルミニウム箔を積層し、改善された輝度性能を有する映写用スクリーンにおける上記従来の問題点を解消するために、アルミニウム箔の表面性状と視野角、輝度などの関係について試験、検討を行った結果、アルミニウム箔の圧延面（艶面）、すなわちアルミニウム箔を２枚重ねて行う重合圧延において圧延ロールと接する面、アルミニウム箔のマット面または艶消し面、すなわち重合圧延においてアルミニウム箔同士が接する面のいずれかがスクリーン面を形成するかによりスクリーンの特徴が異なり、また、アルミニウム箔の圧延方向、幅方向をスクリーンのどの方向に向けるかによっても視野角が相違することを見出した。
【０００６】
本発明は、上記の知見に基づいて、さらに試験、検討を加えた結果としてなされたものであり、その目的は、輝度性能に優れ、且つ広い視野をそなえた映写用スクリーンを提供することにある。
【課題を解決するための手段】
【０００７】
上記の目的を達成するための請求項１による映写用スクリーンは、支持体上にアルミニウム箔をそのマット面側を上にして積層し、該アルミニウム箔のマット面側に、無機粒子を１〜５０％配合した合成樹脂層を設けたことを特徴とする。
【０００８】
請求項２による映写用スクリーンは、請求項１において、前記合成樹脂層にさらに合成樹脂コート層を積層したことを特徴とする。
【０００９】
請求項３による映写用スクリーンは、請求項１または２において、前記合成樹脂層が０．５〜１０ｇ／ｍ２で設けられていることを特徴とする。
【００１０】
請求項４による映写用スクリーンは、請求項１〜３のいずれかにおいて、前記無機粒子の粒径が０．１〜５．０μｍであることを特徴とする。
【００１１】
請求項５による映写用スクリーンは、請求項１〜４のいずれかにおいて、前記無機粒子がＳｉＯ２であることを特徴とする。
【００１２】
請求項６による映写用スクリーンは、請求項１〜５のいずれかにおいて、前記合成樹脂コート層が透明であることを特徴とする。
【００１３】
請求項７による映写用スクリーンは、請求項１〜５のいずれかにおいて、前記合成樹脂コート層が着色されていることを特徴とする。
【００１４】
請求項８による映写用スクリーンは、１〜７のいずれかにおいて、その合成樹脂層の上にさらにフッ素フィルム等の書き消しできるフィルムをドライラミネート等の方法でラミネートし映写用スクリーンとホワイトボードを兼用できることを特徴とする。
【００１５】
本発明によれば、輝度性能に優れ、且つ疲労視野角をそなえた映写用スクリーンが提供される。当該映写用スクリーンは、フロント映写用タイプのテレビ、プロジェクター、ＯＨＰなどのスクリーンとして好適に使用することができる。さらにフッ素フィルム等の書き消しできるフィルムをドライラミネート等の方法でラミネートし映写用スクリーンとホワイトボード兼用で使用することができる。
【発明を実施するための最良の形態】
【００１６】
本発明においては、図１に示すように、支持体２上にアルミニウム箔３をそのマット面側を上にして積層し、このアルミニウム箔３のマット面側に、無機粒子を１〜５０％配合した合成樹脂層４を設けることにより映写用スクリーン１を構成する。合成樹脂層４側を投影面とする。
【００１７】
支持体２としては、通常、厚さ５０〜２５０μｍ程度のＰＥＴフィルムを適用するのが好ましく、ＰＥＴフィルム上にアルミニウム箔３をそのマット面側を上にしてドライラミネートなどの手法で貼り合せ、積層する。
【００１８】
ついで、アルミニウム箔３のマット面側に、アルミナ（Ａｌ２Ｏ３）、シリカ（ＳｉＯ２）、その他の無機粒子を１〜５０％配合した合成樹脂層４をグラビアコートなどの手法で設け、凹凸を形成する。合成樹脂層４を設けた後、支持体２、アルミニウム箔３および合成樹脂層４の全体を２００℃以上の高温で乾燥処理する。
【００１９】
合成樹脂層４を設けることにより、アルミニウム箔による反射を抑制して、ホットポイントの発生を無くし、アルミニウム箔のもつ方向性を緩和して、スクリーンの輝度を損なうことなく視野角を広くすることができる。
【００２０】
合成樹脂層４を形成する合成樹脂としてはアクリル系樹脂が好ましく、無機粒子としてはシリカ（ＳｉＯ２）が最も好適に使用される。無機粒子の粒径については、十分な視野角と輝度を得るために、使用量８０％以上が０．１〜５．０μｍの粒径範囲にあるものを適用することが望ましい。
【００２１】
合成樹脂層４に配合される無機粒子の配合量は１〜５０％の範囲とするのが望ましく。配合量が１％未満では充分な視野角が得難く、配合量が５０％を超えると輝度が低下する。合成樹脂層４は０．５〜１０ｇ／ｍ２で設けるのが好ましく、合成樹脂層４の被覆量が０．５ｇ／ｍ２未満では十分な視野角が得難く１０ｇ／ｍ２を超えると視野角が低下する。
【００２２】
合成樹脂層４から無機粒子が脱落するのを防止し、汚れを防止し、また耐候性を与えるために、図１に示すように、合成樹脂層４にグラビアなどの手法によりさらに合成樹脂コート層を積層することができる。合成樹脂コート層５を形成する合成樹脂としては、アクリル樹脂、エポキシ樹脂、ウレタン樹脂などが好ましい。
【００２３】
合成樹脂コート層５は、通常は透明な合成樹脂で形成されるが、着色したものとすることもでき、例えば、黒色の顔料、染料を配合することにより黒色をより黒く見せることができるスクリーンを構成することができる。合成樹脂コート層５は輝度を高める効果も期待できる。
【００２４】
また、スクリーンを巻き上げ式（巻取り式）スクリーンとして使用する場合に、巻上げ特性を向上させるために、図1に示すように、支持体２にもう１層の支持体６をドライラミネートなどの手法で積層することもできる。支持体６としては、ポリエステルのシート、フィルムを用いることが好ましい。
【実施例】
【００２５】
以下、本発明の実施例を説明し、その効果を実証する。なお、この実施例は、本発明の一実施例を示すものであり、本発明はこれに限定されるものではない。
【００２６】
支持体（ＰＥＴ）に、ドライラミネートの手法でアルミニウム箔をそのマット面側を上にして貼り合せ、貼り合せたアルミニウム箔のマット面側に、粒径２〜５μｍに調整したＳｉＯ２を２０％配合したアクリル樹脂（３ｇ／ｍ２）（合成樹脂層）をグラビア手法により設け、さらにアクリル樹脂層にグラビア手法により透明なアクリル樹脂層（３ｇ／ｍ２）を積層した。
【００２７】
上記の積層体を２３０℃の温度で乾燥処理した後、支持体（ＰＥＴ）側に、ドライラミネート手法によりポリエステルのシートを貼り合せ、全体厚さ２５０μｍの映写用スクリーンを形成した。得られたスクリーンのトップゲインはスクリーンの水平方向で３．４、スクリーンの垂直方向で３．５であり、このトップゲインの値が１／３に減少するスクリーンに対しての視野角はスクリーンの水平方向で３５°、スクリーンの垂直方向で２０°であり、向上した視野角をそなえ、輝度性能も優れた映写用スクリーンが得られた。
【００２８】
得られたスクリーンについて、貼り合せたアルミニウム箔の圧延方向（圧延方向０度）および貼り合せたアルミニウム箔の圧延方向と直角方向（圧延方向９０度）の２方向について、角度（スクリーンを見るａｎｇｌｅ）毎にゲイン特性を測定した。測定結果を図２に示す。図２にみられるように、ａｎｇｌｅが０°のときのゲインが１／３ゲインになるところは圧延方向０度方向では約３５°、圧延方向９０度方向では約２０°であることがわかる。
【図面の簡単な説明】
【００２９】
【図１】本発明の映写用スクリーンの構成例を示す断面図である。
【図２】実施例のスクリーンにおいて、貼り合せたアルミニウム箔の圧延方向（圧延方向０度）および貼り合せたアルミニウム箔の圧延方向と直角方向（圧延方向９０度）の２方向について、スクリーンを見るａｎｇｌｅとゲイン特性の関係を示すグラフである。
【符号の説明】
【００３０】
１．映写用スクリーン
２．支持体
３．アルミニウム箔
４．合成樹脂層
５．合成樹脂コート層
６．支持体
【図１】
2008065026.tif 000002
【図２】
2008065026.tif 000003